СПОСОБ ПОЛУЧЕНИЯ ФИЛАМЕНТНОЙ НИТИ ИЗ АРОМАТИЧЕСКОГО ПОЛИАМИДА

1. Способ получения филаментной нити из ароматического полиамида, при котором оптически анизотропный арамидный прядильный раствор фильтруют посредством фильтра (8) с пропускными отверстиями внутри устройства (1) прядильной фильеры и экструдируют через множество прядильных пропускных отверстий (4) внутри устройства (1) прядильной фильеры, причем экструдированный анизотропный арамидный прядильный раствор пропускают через воздушный зазор, при этом вытягивают и собирают в водяной коагуляционной ванне, отличающийся тем, что оптически анизотропный арамидный прядильный раствор в устройстве (1) прядильной фильеры подается через гидравлическое сопротивление (2) к прядильным пропускным отверстиям (4), причем гидравлическое сопротивление (2) располагают ближе к прядильным пропускным отверстиям (4), чем фильтр (8), и гидравлическое сопротивление (2) и фильтр (8) располагают на расстоянии друг от друга.
2. Способ по п. 1, отличающийся тем, что фильтр (8) и гидравлическое сопротивление (2) содержат пропускные отверстия, причем пропускные отверстия фильтра (8) меньше, чем пропускные отверстия гидравлического сопротивления (2).
3. Способ по п. 1 или 2, отличающийся тем, что размеры пропускных отверстий фильтра (8) настолько велики, что через эти отверстия может проходить сфера с максимальным диаметром х мкм, и, причем, размеры пропускных отверстий гидравлического сопротивления (2) настолько велики, что сфера с максимальным диаметром Υ мкм может проходить через эти отверстия, причем х<Υ.
4. Способ по п. 1 или 2, отличающийся тем, что диаметр прядильных пропускных отверстий (4) так велик, что сфера с максимальным диаметром z мкм может проходить через эти пропускные отверстия (4), и при этом размеры прядильных пропускных отверстий гидравлического сопротивления (2) настолько велики, что через отверстия гидравлического сопротивления может проходить сфера с максимальным диаметром Y мкм, причем z≥Y.
5. Способ по п. 1 или 2, отличающийся тем, что прядильные пропускные отверстия (4) имеют диаметр от 30 мкм до 70 мкм.
6. Способ по п. 1 или 2, отличающийся тем, что прядильные пропускные отверстия (4) имеют диаметр от 40 мкм до 50 мкм.
7. Способ по п. 1 или 2, отличающийся тем, что размер пропускных отверстий гидравлического сопротивления (2) настолько велик, что через эти отверстия могут проходить сферы с максимальным диаметром от 5 мкм до 70 мкм.
8. Способ по п. 1 или 2, отличающийся тем, что размер пропускных отверстий фильтра (8) настолько велик, что через пропускные отверстия фильтра (8) могут проходить сферы с максимальным диаметром от 1 мкм до 30 мкм.
9. Филаментная нить из пара-ароматического полиамида с титром по меньшей мере 300 дтекс и прочностью по меньшей мере 2700 мН/текс, состоящая из пучка филаментов с титром филамента от 0,8 до более чем 0,3 дтекс.
10. Филаментная нить по п. 9, отличающаяся тем, что ее прочность составляет по меньшей мере 2750 мН/текс, и титр филамента составляет от 0,6 до 0,4 дтекс.
11. Плоское образование, содержащее полиамидную филаментную нить по п.п. 9 или 10.
12. Устойчивое к пробиванию изделие, содержащее полиамидную филаментную нить по п. 9 или 10.